(57)【要約】【課題】事故電流遮断のような大電流遮断時に発生する大量のＳＦ４ガスに対する十分なバリア効果を有する絶縁被覆を持つ絶縁支持部材を備えたガス絶縁開閉装置を得る。【解決手段】内部に絶縁ガスを封入した金属容器内に配置された通電用高電圧導体を金属容器から電気的に絶縁して支持する絶縁ロッドＳＲからなる絶縁支持部材が、ガラス繊維強化樹脂硬化物で構成され、このガラス繊維強化樹脂硬化物で構成されたからなる絶縁ロッドＳＲからなる絶縁支持部材の外面にガラスを含まない１００μｍ以下の厚さの絶縁被覆３が配置されており、この絶縁被覆３が、１００ｎｍ以下の大きさのナノコンポジット粒子を含んで構成されている。【選択図】図１
2006333567.tif 000002
【特許請求の範囲】
【請求項１】
内部に絶縁ガスを封入した導電性容器内に配置された高電圧印加部位を前記導電性容器から電気的に絶縁して支持する絶縁支持部材が、ガラス繊維強化樹脂硬化物から構成され、このガラス繊維強化樹脂硬化物からなる絶縁支持部材の外面にガラスを含まない絶縁被覆が配置されており、この絶縁被覆が、１００ｎｍ以下の大きさのナノコンポジット粒子を含んで構成されていることを特徴とするガス絶縁開閉装置。
【請求項２】
内部に絶縁ガスを封入した導電性容器内に配置された高電圧印加部位を前記導電性容器から電気的に絶縁して支持する絶縁支持部材が、ガラス繊維強化樹脂硬化物から構成され、このガラス繊維強化樹脂硬化物からなる絶縁支持部材の外面にガラスを含まない１００μｍ以下の厚さの絶縁被覆が配置されており、この絶縁被覆が、１００ｎｍ以下の大きさのナノコンポジット粒子を含んで構成されていることを特徴とするガス絶縁開閉装置。
【請求項３】
前記ナノコンポジット粒子が、扁平形フィラーで構成されていることを特徴とする請求項１または請求項２に記載のガス絶縁開閉装置。
【請求項４】
前記ナノコンポジット粒子が、酸化アルミニウムを主成分とする充填材で構成されていることを特徴とする請求項１から請求項３までのいずれかに記載のガス絶縁開閉装置。
【請求項５】
前記ナノコンポジット粒子の充填率が、１０％以下であることを特徴とする請求項１から請求項４までのいずれかに記載のガス絶縁開閉装置。
【発明の詳細な説明】
【技術分野】
【０００１】
この発明は、ガス絶縁開閉装置、特に、内部に絶縁ガスを封入した導電性容器内に配置した通電用の高電圧導体からなる高電圧印加部位を導電性容器から絶縁して支持する絶縁ロッドからなる絶縁支持部材を備えたガス絶縁開閉装置に関する。
【背景技術】
【０００２】
絶縁媒体として、ＳＦ６ガスを用いたガス絶縁開閉装置の絶縁ロッドは、内部に絶縁ガスを封入した金属容器内に配置した通電用の高電圧導体を金属容器から電気的に絶縁して支持する目的で使用され、電気絶縁性と機械的強度の両方に優れた材料特性を備えたガラス繊維強化樹脂硬化物が一般に広く用いられている。
ＳＦ６ガスは、絶縁性能、消弧性能に優れたガス媒体であるが、電流遮断時に発生するアークにより分解して、活性なＳＦ４ガスが発生する。
【０００３】
ＳＦ４ガスは金属容器内の水分と反応して、ＳＯＦ２ガスやＨＦガスに加水分解するが、このＨＦは絶縁ロッドを構成するガラスを著しく損傷する。
このため、アーク発生部でガラス繊維強化樹脂硬化物から構成される絶縁ロッドを使用すると、樹脂中のガラス繊維が損傷を受け、機械特性が低下する恐れがある。
また、ガラスとＨＦの反応により発生する導電性物質の影響で、絶縁ロッドの表面抵抗が低下、部分放電やトラッキングが発生して、最終的には、絶縁ロッドが沿面破壊に至る恐れがある。
従って、アーク発生部でガラス繊維強化樹脂硬化物から構成される絶縁ロッドを使用する場合、ＨＦによるガラス繊維の損傷を防止する必要がある。
【０００４】
このような課題を解決する手段として、ガラス繊維硬化物を耐ＨＦ性に優れた材料で被覆することが知られている（例えば、特許文献１参照）。
ガラス繊維強化樹脂硬化物の外面をエポキシ変性ポリイミド樹脂で被覆することにより、エポキシ変性ポリイミド樹脂がＨＦガスに対するバリアとして機能することにより、ＨＦガスによるガラスの損傷を防止するものである。
【０００５】
【特許文献１】特開平７−１６１２５０号公報
【発明の開示】
【発明が解決しようとする課題】
【０００６】
従来の絶縁ロッドは、エポキシ変性ポリイミドを用いた被覆により、ＨＦガスによるガラスの損傷に対して、ある程度の効果を発揮するものである。しかしながら、事故電流遮断のような大電流遮断時に発生する大量のＳＦ４ガスに対しては、十分なバリア効果が得られないという欠点があった。
【０００７】
図２は、エポキシ変性ポリイミドのバリア性に関する試験結果をこの発明による実施の形態における試料と比較して示しており、表１に示すようなＳＦ４とＳＦ６の混合ガス中における表面抵抗率の経時変化を示している。
試料−Ａと試料−Ｃを比較すると、エポキシ変性ポリイミド被覆による良好なバリア効果が認められる。すなわち、被覆無の試料−Ｃでは、混合ガス暴露により、表面抵抗率が７桁減少しているのに対して、被覆有りの試料−Ａでは表面抵抗率の低下は２桁程度である。
しかしながら、ＳＦ４ガス濃度を０．４［Ｖｏｌ．％］まで増加させるとバリア効果があまり顕著ではなくなり、表面抵抗率は１０１２Ω／ｓｑ以下まで低下する。ガス絶縁開閉装置では事故電流遮断のような大電流遮断時には、ＳＦ４ガス濃度が、０．４［Ｖｏｌ．％］まで増加する可能性があり、エポキシ変性ポリイミド被覆では十分なバリア性が得られない。
また、表面抵抗率が１０１２Ω／ｓｑ以下まで低下すると部分放電やトラッキングの発生が認められ、絶縁ロッドが沿面破壊に至る確率が顕著に増加する。
従って、エポキシ変性ポリイミド被覆は、大電流遮断時におけるバリア性が十分ではなく、絶縁ロッドが沿面破壊に至る恐れがあるとの問題点があった。
【０００８】
【表１】
2006333567.tif 000003
【０００９】
この発明は、上述のような課題を解決するためになされたもので、事故電流遮断のような大電流遮断時に発生する大量のＳＦ４ガスに対する十分なバリア効果を有する絶縁被覆を持つ絶縁支持部材を備えたガス絶縁開閉装置を得ようとするものである。
【課題を解決するための手段】
【００１０】
この発明に係るガス絶縁開閉装置用絶縁ロッドでは、内部に絶縁ガスを封入した導電性容器内に配置された高電圧印加部位を前記導電性容器から電気的に絶縁して支持する絶縁支持部材が、ガラス繊維強化樹脂硬化物から構成され、このガラス繊維強化樹脂硬化物からなる絶縁支持部材の外面にガラスを含まない絶縁被覆が配置されており、この絶縁被覆が、１００ｎｍ以下の大きさのナノコンポジット粒子を含んで構成されているものである。
【発明の効果】
【００１１】
この発明によれば、事故電流遮断のような大電流遮断時に発生する大量のＳＦ４ガスに対する十分なバリア効果を有する絶縁被覆を持つ絶縁支持部材を備えたガス絶縁開閉装置を得ることができる。
【発明を実施するための最良の形態】
【００１２】
実施の形態１．
この発明による実施の形態を図１および図２について説明する。図１はこの発明による実施の形態におけるガス絶縁開閉装置用絶縁ロッドの構成を示す断面図である。図２はこの発明による実施の形態におけるガス絶縁開閉装置用絶縁ロッドの表面抵抗特性を示す特性線図である。
【００１３】
この発明による実施の形態におけるガス絶縁開閉装置用絶縁ロッドの構成を示す図１において、内部にＳＦ６からなる絶縁ガスを封入した金属容器内に配置された通電用高電圧導体（図示せず）を金属容器から電気的に絶縁して支持する絶縁ロッドＳＲは、エポキシ樹脂１中にガラス繊維２を埋め込んでモールドしたガラス繊維強化樹脂硬化物から構成される。ガラス繊維２としては、絶縁性に優れたＥガラス繊維が一般に使用される。このガラス繊維強化樹脂硬化物の外面には、大きさが１００ｎｍ以下の酸化アルミニウムから構成されるナノコンポジット粒子を含む絶縁部材が配置されており、この絶縁部材の厚みが１００μｍ以下である。
【００１４】
ナノコンポジットの特長のひとつにガスバリア性の向上を挙げることができる。特に扁平形のナノコンポジット粒子が母材であるガラス繊維強化樹脂硬化物に平行に配列すると、ガスが通過するパスの長さが長くなることに起因していると考えられている。
一方、高濃度ＳＦ４ガスに対する耐性に関しては、酸化アルミニウムを主成分とするナノコンポジット材料を用いることにより、加水分解反応を抑制することが可能となり、表面抵抗率の低下を抑制することが可能となる。
更に、ナノコンポジット粒子は、数％の充填率で優れた特性を発揮することが可能であり、ガラス繊維強化樹脂硬化物の外面に配置した絶縁部材の誘電率を小さくすることができ、電界集中も抑制することが可能となる。
【００１５】
次に、製法について述べる。クレーとしてはモンモリナイト、有機化剤としてはアンモニウム塩酸塩、エポキシ樹脂としてはビスフェノールＡ型エポキシ樹脂、硬化剤としてはジアミン系を用いる。アンモニウム塩酸塩によるイオン交換にて得られた有機変性クレーとエポキシ樹脂は、７０℃の温度条件で、２０時間、混合処理を行い、クレーの層間にエポキシ樹脂を挿入する。硬化剤及び有機溶剤を添加後、ガラス繊維強化樹脂硬化物表面に塗布する。一般環境にて風乾することにより、有機溶剤を除去後、１３０℃の温度条件で、１２時間、硬化処理を行い、目的とする絶縁ロッドＳＲが得られる。
【００１６】
このようにして製作した絶縁ロッドＳＲの特性として、表２に示すようなＳＦ４とＳＦ６の混合ガス中における表面抵抗率の経時変化を測定した。図２の測定結果から、この発明の被覆材料によるバリア性の向上が認められる。試料−Ｂは表１に示したものと同じ材料であり、ＳＦ４ガス濃度が０．４［Ｖｏｌ．％］では、表面抵抗率が１０１２Ω／ｓｑ以下まで低下している。
一方、この発明の実施の形態である試料−Ｄはナノコンポジット粒子によるガスバリア性、耐ＳＦ４ガスに優れた被覆材料（酸化アルミニウムはＳＦ４ガスによる損傷をほとんど受けない）の相乗効果により、表面抵抗率は１０１３Ω／ｓｑ以上を維持している。表面抵抗率が１０１２Ω／ｓｑであれば、部分放電やトラッキングが発生する恐れがない。
従って、この発明の酸化アルミニウムを主成分とする扁平形ナノコンポジット粒子を充填したエポキシ樹脂による被覆は、大電流遮断時に発生する大量のＳＦ４ガスに対して、十分なバリア性を有している。
【００１７】
【表２】
2006333567.tif 000004
【００１８】
この発明による実施の形態１によれば、内部にＳＦ６ガスからなる絶縁ガスを封入した金属容器からなる導電性容器内に配置された通電用高電圧導体などの高電圧印加部位を前記金属容器からなる導電性容器から電気的に絶縁して支持する絶縁ロッドＳＲからなる絶縁支持部材が、エポキシ樹脂１中にガラス繊維２を埋め込んでモールドしたガラス繊維強化樹脂硬化物から構成され、このガラス繊維強化樹脂硬化物で構成される絶縁ロッドＳＲからなる絶縁支持部材の外面に１００μｍ以下のガラスを含まない絶縁被覆３が配置されており、この絶縁被覆３が、１００ｎｍ以下の大きさのナノコンポジット粒子を含んで構成されているので、事故電流遮断のような大電流遮断時に発生する大量のＳＦ４ガスに対する十分なバリア効果を有する絶縁被覆を持つ絶縁支持部材を備えたガス絶縁開閉装置を得ることができる。
【００１９】
また、この発明による実施の形態によれば、前項の構成において、前記絶縁被覆３に含まれるナノコンポジット粒子が、扁平形フィラーで構成されているので、事故電流遮断のような大電流遮断時に発生する大量のＳＦ４ガスに対する優れたバリア効果を有する絶縁被覆を持つ絶縁支持部材を備えたガス絶縁開閉装置を得ることができる。
【００２０】
さらに、この発明による実施の形態によれば、前項の構成において、前記絶縁被覆３に含まれるナノコンポジット粒子が、酸化アルミニウムを主成分とする充填材で構成されているので、酸化アルミニウムを主成分とする充填材で構成されるナノコンポジット粒子を含む絶縁被覆により、事故電流遮断のような大電流遮断時に発生する大量のＳＦ４ガスに対する十分なバリア効果を有する絶縁支持部材を備えたガス絶縁開閉装置を得ることができる。
【００２１】
そして、この発明による実施の形態によれば、前項の構成において、前記絶縁被覆３に含まれるナノコンポジット粒子の充填率が、１０％以下であるので、少量のナノコンポジット粒子を含む絶縁被覆により、事故電流遮断のような大電流遮断時に発生する大量のＳＦ４ガスに対する十分なバリア効果を有する絶縁支持部材を備えたガス絶縁開閉装置を得ることができる。
【００２２】
この発明の活用例として、ＳＦ６ガスを絶縁媒体として用いるガス開閉機器（ＧＩＳ、ＧＣＢ）の絶縁ロッドを挙げることができる。
【００２３】
この発明による実施の形態によれば、高濃度ＳＦ４ガスに対する十分なバリア効果を確保するため、ガスバリア性に優れたナノコンポジット粒子を含む絶縁部材により、ＳＦ４ガスがガラス繊維を損傷しない。また、ナノコンポジットがＳＦ４ガスに損傷されない酸化アルミニウムから構成されており、高濃度ＳＦ４ガス存在下でも表面抵抗率が低下することなく、優れた絶縁性、機械特性を確保できる。
【図面の簡単な説明】
【００２４】
【図１】この発明による実施の形態におけるガス絶縁開閉装置用絶縁ロッドの構成を示す断面図である。
【図２】この発明による実施の形態におけるガス絶縁開閉装置用絶縁ロッドの表面抵抗率を従来技術と比較して示す特性線図である。
【符号の説明】
【００２５】
１  エポキシ樹脂、２  ガラス繊維、３  ナノコンポジット粒子を充填材とするエポキシ樹脂絶縁被覆。
【図１】
2006333567.tif 000005
【図２】
2006333567.tif 000006